(57)【要約】      （修正有）【課題】指および足の爪の外観を維持するためのパーソナルケア製品、特に、使用するときにより安全で、より環境に優しい配合物を含む爪艶出し組成物を提供する。【解決手段】アニオン系ポリエステル樹脂、例えば、ソジオ−スルホン酸化ポリエステル及びソジオ−スルホン酸化コ−ポリエステル−コ−ポリシロキサンコポリマーを塩基性樹脂媒剤として含み、顔料と増粘剤とを含む水系爪艶出し組成物。【選択図】なし【特許請求の範囲】
【請求項１】
水系爪艶出し組成物であって、
スルホン酸化ポリエステル樹脂の水エマルションと；
任意要素の顔料と；
任意要素の増粘剤と
を含む、水系爪艶出し組成物。
【請求項２】
スルホン酸化ポリエステル樹脂が、ソジオ−スルホン酸化ポリエステル樹脂、ソジオ−スルホン酸化コ−ポリエステル−コ−ポリシロキサン樹脂およびこれらの混合物からなる群から選択される、請求項１に記載の水系爪艶出し組成物。
【請求項３】
スルホン酸化ポリエステル樹脂は、組成物中に、組成物の合計重量の約１〜約４０重量％の量で存在する、請求項１に記載の水系爪艶出し組成物。
【請求項４】
水が、組成物中に、組成物の合計重量の約１０〜約９５重量％の量で存在する、請求項１に記載の水系爪艶出し組成物。
【請求項５】
無臭である、請求項１に記載の水系爪艶出し組成物。
【請求項６】
２５℃での粘度が約５〜約５，０００ｃｐである、請求項１に記載の水系爪艶出し組成物。
【請求項７】
乾燥時間が８０秒未満である、請求項１に記載の水系爪艶出し組成物。
【請求項８】
光沢度が約６０〜約１００光沢単位である、請求項１に記載の水系爪艶出し組成物。
【請求項９】
湿潤剤、分散剤、消泡剤、サンスクリーン、防腐剤、乾燥促進剤、ワックス、シリコン、増粘剤およびこれらの混合物からなる群から選択される添加剤をさらに含む、請求項１に記載の水系爪艶出し組成物。
【請求項１０】
水系研磨組成物を調製する方法であって、
スルホン酸化ポリエステル樹脂を水に加えることと；
スルホン酸化ポリエステル樹脂を水中で乳化させ、エマルションを得ることと；
このエマルションに任意要素の顔料を加え、水系爪艶出し組成物を得ることと
を含む、方法。
【発明の詳細な説明】
【技術分野】
【０００１】
本明細書に開示する実施形態は、一般的に、爪艶出し組成物に関する。これらの組成物は、無臭であり、水系であり、使用するときにより安全で、より環境に優しい爪艶出し組成物を与える。いくつかの実施形態では、本発明の組成物としては、限定されないが、カラーエナメル、マニキュア液、爪用ラッカー、クリアベースコート、トップコートおよび爪硬化剤が挙げられる。
【背景技術】
【０００２】
一般的に、従来の爪艶出し組成物は、樹脂または一次膜形成剤、アリール−スルファミドホルムアルデヒド樹脂またはアルキド樹脂と、可塑化剤とを含有する有機溶媒のベース組成物を含む。この樹脂は、多くは、ニトロセルロース、ポリアクリレート、スチレン−アクリレート、ポリウレタン、ポリエステルウレタンなどを含む樹脂である。これらの樹脂は、すべて、望ましくない残留モノマーまたはイソシアネート残渣を含み、膜生成を可能にするために、有機溶媒と組み合わせて用いられる。
【０００３】
特に、ニトロセルロースは、塗布したときに、爪に対する組成物の良好な接着性を与え、爪艶出し組成物に使用するのに好ましい従来の膜形成剤である。しかし、ニトロセルロースはきわめて可燃性であり、従って、ニトロセルロースの使用を必要とする爪艶出し組成物の製造プロセス中、安全性の問題をはらんでいる場合がある。さらに、ニトロセルロースを溶解するために用いられる溶媒、例えば、トルエン、イソプロパノール、酢酸エチル、酢酸ブチルまたはこれらの混合物も可燃性であり、望ましくない臭気がある。このように、組成物に使用されるニトロセルロースの量を減らすか、または組成物中のニトロセルロースを完全に置き換えるために、爪への良好な接着性を与えつつ、ニトロセルロースに関連する悪い問題を避けるようなニトロセルロースの代替物が求められる。
【０００４】
爪艶出し剤の他の共通の成分、例えば、ホルムアルデヒド、トルエンおよびフタレートは、長く持続し、迅速に乾燥する製品を与えるのに役立つ。これらの成分は、望ましい属性を有する爪艶出し剤を与え、トルエンは、樹脂を希釈することができ、研磨剤の迅速な乾燥時間を可能にし、ホルムアルデヒドは、ケラチンとの架橋を与え、良好な凝集性を与え、フタレートは、膜の均一性を高める。しかし、これらの化合物には毒性があるため、化粧品企業は、元々の属性を維持しつつ、代替技術を特定するように後押しされる。
【０００５】
水系爪艶出し組成物の使用は、従来の有機溶媒系組成物に関連する問題を避けるのに役立ち得ることも発見された。水系組成物なら、例えば、臭い、環境に対する毒性および爪に対する障害といった非水性組成物と関連する多くの問題が避けられる。しかし、水系爪艶出し組成物がかかえる問題は、このような組成物は一般的に乾燥が遅いことである。従って、このような組成物は、迅速に硬化する膜形成剤から利益を得るだろう。
【０００６】
従って、水系爪艶出し組成物で使用され、必要な有機溶媒およびニトロセルロースの量を減らすか、または置き換え、より安全でより環境に優しい組成物を与え得る新規膜形成剤の需要が存在する。さらに、得られる爪艶出し組成物は、好ましくは、ホルムアルデヒド、トルエンおよびフタレートを含まない。水系組成物では、このような膜形成剤は、乾燥が遅くなく、依然として良好な接着性および光沢度を維持している爪艶出し組成物を与えるのに役立つように迅速に硬化すべきである。
【発明の概要】
【課題を解決するための手段】
【０００７】
一実施形態は、スルホン酸化ポリエステル樹脂の水エマルションと；任意要素の顔料と；任意要素の増粘剤とを含む水系爪艶出し組成物を含んでいてもよい。
【０００８】
別の実施形態では、スルホン酸化ポリエステル樹脂の水エマルションと；任意要素の顔料とを含み、スルホン酸化ポリエステル樹脂が、ソジオ−スルホン酸化ポリエステル樹脂、ソジオ−スルホン酸化コ−ポリエステル−コ−ポリシロキサン樹脂およびこれらの混合物からなる群から選択される水系爪艶出し組成物を提供する。
【０００９】
なおさらなる実施形態では、分岐したスルホン酸化ポリエステル樹脂の水エマルションと；任意要素の顔料とを含む水系爪艶出し組成物を提供し、この水系爪艶出し組成物は無臭であり、２５℃での粘度が約５〜約５，０００ｃｐである。
【００１０】
最後に、いくつかの実施形態では、スルホン酸化ポリエステル樹脂を水に加えることと；スルホン酸化ポリエステル樹脂を水中で乳化させ、エマルションを得ることと；このエマルションに任意要素の顔料を加え、水系爪艶出し組成物を得ることとを含む、水系爪艶出し組成物を調製する方法を提供する。
【発明を実施するための形態】
【００１１】
本発明の実施形態では、特定のアニオン性ポリエステル樹脂を膜形成剤として含む爪艶出し組成物を提供する。樹脂としては、高粘度の樹脂、例えば、スルホン酸化ポリエステル（ＳＰＥ）が挙げられる。特定の実施形態は、ソジオ−スルホン酸化ポリエステルおよびソジオ−スルホン酸化コ−ポリエステル−コ−ポリシロキサンを含む。
【００１２】
これらの樹脂は、スチレン−アクリレートとは異なり無臭であり、ポリウレタン（イソシアネートから誘導される）とは異なり非毒性である。さらに、ソジオ−スルホン酸化ポリエステルおよびソジオ−スルホン酸化コ−ポリエステル−コ−ポリシロキサンは、水中で（８５℃を超える温度で）簡単に消散し（または乳化し）、約１０〜約３００ｎｍの望ましい範囲の粒径を有するエマルションを生成する。得られるエマルションは、乾燥後に、堅牢性の高い膜を生成する。
【００１３】
指の爪および足の爪は、ケラチンと呼ばれる丈夫なタンパク質から作られ、ケラチンは、典型的には不活性であり、水不溶性である繊維状構造のタンパク質の１種である。繊維状タンパク質は、分子から突出した疎水性側鎖に起因して、凝集物となる。このタンパク質は、コラーゲンらせんのようなペプチド配列で構成され、鎖間の架橋を特徴付ける（例えば、ケラチン鎖間のｃｙｓ−ｃｙｓジスルフィド結合）。概して、これらの表面は、ペプチド配列のアミド結合に起因して、カチオン性である傾向がある。本発明の実施形態のポリエステル樹脂のアニオン性によって、爪（カチオン性タンパク質）に簡単に結合する。
【００１４】
本発明の爪艶出し組成物は、長く持続し（爪の上に最短でも５日間留まり、ある実施形態では、最短で７日間留まり）、爪の上に均一な膜を形成する能力を有し、無機顔料と相溶性であり、輝く光沢のあるコートを与え、迅速に乾燥し（例えば、８０秒以内に乾燥）、無臭であり、ヒトの爪に塗布するのに安全であり、塗布しやすいといった多くの属性を与える。それに加え、本発明の組成物が、従来の爪艶出し組成物で使用される多くの有機溶媒を使わなくてよいため、本発明の組成物は、爪および爪の構成要素にかなり優しい。
【００１５】
いくつかの実施形態では、爪艶出し組成物は、以下の式を有するか、または以下の式によって本質的に表されるスルホン酸化ポリエステルを含み、
【化１】
2015074656.tif 000002
式中、Ｍは、水素またはアルカリ金属、例えば、リチウムまたはナトリウムであり、Ｒ１およびＲ３は、独立して、アリールおよびアルキルからなる群から選択され；Ｒ２は、独立して、アルキルおよびオキシアルキレンからなる群から選択され、ｎおよびｐは、ポリマーのランダムセグメントを表し；それぞれ、約１０〜約１００，０００単位である。いくつかの実施形態では、Ｒ１は、テレフタリル、イソフタリル、フタリル、キシリル、１，４−シクロヘキシル、１，３−シクロヘキシル、１，２−シクロヘキシル、１，４−ナフチル、１，７−ナフチル、１，６−ナフチル、１，３  ナフチル、１，２−ナフチル、１，８−ナフチルおよびビフェニルからなる群から選択される。いくつかの実施形態では、Ｒ２は、メチル、エチル、プロピル、ブチル、ペンチル、ヘキシル、ヘプチル、オクチル、ノニル、デシル、ウンデシル、ドデシル、ステアリル、ラウリル、ネオペンチル、１，２−プロピル、１，２−ブチル、１，３−ブチル、２−ペンチル、２，２−ジメチルプロピル、およびジエチレンオキシド、ジプロピレンオキシド、トリエチレンオキシドのオキシアルキレン、およびこれらの混合物である。別の実施形態では、爪艶出し組成物は、以下の式を有するか、または以下の式によって本質的に表されるスルホン酸化コ−ポリエステル−コポリシロキサンを含み、
【化２】
2015074656.tif 000003
式中、Ｍは、水素またはアルカリ金属、例えば、リチウムまたはナトリウムであり、Ｒ１およびＲ３は、独立して、アリールおよびアルキルからなる群から選択され；Ｒ２は、独立して、アルキルおよびオキシアルキレンからなる群から選択され、ａ、ｂ、ｃ、ｎおよびｐは、ポリマーのランダムセグメントを表し；それぞれ、約１０〜約１００，０００単位である。いくつかの実施形態では、Ｒ１は、テレフタリル、イソフタリル、フタリル、キシリル、１，４−シクロヘキシル、１，３−シクロヘキシル、１，２−シクロヘキシル、１，４−ナフチル、１，７−ナフチル、１，６−ナフチル、１，３  ナフチル、１，２−ナフチル、１，８−ナフチルおよびビフェニルからなる群から選択される。いくつかの実施形態では、Ｒ２およびＲ３は、メチル、エチル、プロピル、ブチル、ペンチル、ヘキシル、ヘプチル、オクチル、ノニル、デシル、ウンデシル、ドデシル、ステアリル、ラウリル、ネオペンチル、１，２−プロピル、１，２−ブチル、１，３−ブチル、２−ペンチル、２，２−ジメチルプロピル、およびジエチレンオキシド、ジプロピレンオキシド、トリエチレンオキシドのオキシアルキレン、およびこれらの混合物である。
【００１６】
一般的な実施形態では、スルホン酸化ポリエステルは、少なくとも１つのジカルボン酸、少なくとも１つのジオールと、ジカルボン酸またはジオール成分に接続したスルホン酸化イオンの少なくとも１つの成分とから誘導される。具体的な実施形態では、スルホン酸化ポリエステルは、テレフタル酸ジメチル、ジメチル−５−スルホ−イソフタレートナトリウム塩、１，２−プロパンジオールおよびジエチレングリコールから誘導される。さらなる実施形態では、スルホン酸化コ−ポリエステル−コポリシロキサンは、少なくとも１つのジカルボン酸、少なくとも１つのジオールと、ジカルボン酸またはジオール成分に接続したスルホン酸化イオンの少なくとも１つの成分とから誘導される。具体的な実施形態では、スルホン酸化ポリエステルは、テレフタル酸ジメチル、ジメチル−５−スルホ−イソフタレートナトリウム塩、１，２−プロパンジオールおよびジエチレングリコールおよび末端がビス−カルビノールのポリジメチルシロキサン、例えば、Ｇｅｌｅｓｔ  Ｉｎｃから入手可能であり、以下の式を有するビス−３−プロピル−ポリジメチルシロキサンから誘導され、
【化３】
2015074656.tif 000004
式中、ｃは、繰り返し単位の数を表し、約１０〜約１００，０００の整数である。
【００１７】
さらなる実施形態では、ジカルボン酸またはジエステルは、テレフタル酸、フタル酸、イソフタル酸、フマル酸、マレイン酸、コハク酸、イタコン酸、無水コハク酸、無水コハク酸、ドデシルコハク酸、無水ドデシルコハク酸、グルタル酸、無水グルタル酸、アジピン酸、ピメリン酸、スベリン酸、アゼライン酸、ドデカン二酸、テレフタル酸ジメチル、テレフタル酸ジエチル、イソフタル酸ジメチル、イソフタル酸ジエチル、フタル酸ジメチル、無水フタル酸、フタル酸ジエチル、コハク酸ジメチル、フマル酸ジメチル、マレイン酸ジメチル、グルタル酸ジメチル、アジピン酸ジメチル、ドデシルコハク酸ジメチル、およびこれらの混合物からなる群から選択される。このような実施形態では、ジオールは、エタンジオール、１，２−プロパンジオール、１，３−プロパンジオール、１，２−ブタンジオール、１，３−ブタンジオール、１，４−ブタンジオール、ペンタンジオール、ヘキサンジオール、２，２−ジメチルプロパンジオール、２，２，３−トリメチルヘキサンジオール、ヘプタンジオール、ドデカンジオール、ビス（ヒドロキシエチル）−ビスフェノールＡ、ビス（２−ヒドロキシプロピル）−ビスフェノールＡ、１，４−シクロヘキサンジメタノール、１，３−シクロヘキサンジメタノール、キシレンジメタノール、シクロヘキサンジオール、ジエチレングリコール、ビス（２−ヒドロキシエチル）オキシド、ジプロピレングリコール、ジブチレンおよびこれらの混合物からなる群から選択される。いくつかの実施形態では、分枝鎖ポリエステル組成物を与えるために多官能の酸およびアルコールを利用することもでき、このような多官能の酸は、無水トリメリット酸、トリメリット酸、グリセロール、トリメチロールプロパン、これらの混合物などで構成される。
【００１８】
本発明の実施形態では、スルホン酸化成分は、スルホン酸化二官能モノマージメチル−５−スルホ−イソフタレート、ジアルキル−５−スルホ−イソフタレート−４−スルホ−１，８−ナフタル酸無水物、４−スルホ−フタル酸、ジメチル−４−スルホ−フタレート、ジアルキル−４−スルホ−フタレート、４−スルホフェニル−３，５−ジカルボメトキシベンゼン、６−スルホ−２−ナフチル−３，５−ジカルボメトキシベンゼン、スルホ−テレフタル酸、ジメチル−スルホ−テレフタレート、５−スルホ−イソフタル酸、ジアルキル−スルホ−テレフタレート、スルホエタンジオール、２−スルホプロパンジオール、２−スルホブタンジオール、３−スルホペンタンジオール、２−スルホヘキサンジオール、３−スルホ−２−メチルペンタンジオール、２−スルホ−３，３−ジメチルペンタンジオール、スルホ−ｐ−ヒドロキシ安息香酸、Ｎ，Ｎ−ビス（２−ヒドロキシエチル）−２−アミノエタンスルホネートの水素、アンモニウム、リチウム、ナトリウム、カリウム、セシウム、ベリリウム、マグネシウム、カルシウム、バリウム、ストロンチウム、鉄、銅、バナジウム、クロム、マンガンおよびコバルト、またはこれらの混合物で構成される。さらに特定的な実施形態では、スルホン酸化ポリエステルは、ランダムコポリ（エチレン−テレフタレート）−コポリ−（エチレン−５−スルホ−イソフタレート）、コポリ（プロピレン−テレフタレート）−コポリ−（プロピレン−５−スルホ−イソフタレート）、コポリ（ジエチレン−テレフタレート）−コポリ−（ジエチレン−５−スルホ−イソフタレート）、コポリ（プロピレン−ジエチレン−テレフタレート）−コポリ−（プロピレン−ジエチレン−５−スルホイソフタレート）、コポリ（プロピレン−ブチレン−テレフタレート）−コポリ（プロピレン−ブチレン−５−スルホ−イソフタレート）、コポリ（プロポキシル化ビスフェノールＡ−フマレート）−コポリ（プロポキシル化ビスフェノールＡ−５−スルホ−イソフタレート）、コポリ（エトキシル化ビスフェノールＡ−フマレート）−コポリ（エトキシル化ビスフェノールＡ−５−スルホ−イソフタレート）、コポリ（エトキシル化ビスフェノールＡ−マレエート）コポリ（エトキシル化ビスフェノールＡ−５−スルホ−イソフタレート）のＭ＋イオン、およびこれらの混合物で構成される。具体的な実施形態では、スルホン酸化成分は、ジメチル５−スルホ−イソフタレートナトリウム塩である。
【００１９】
スルホン酸化ポリエステルおよびスルホン酸化コ−ポリエステル−コ−ポリシロキサンは、例えば、米国特許第５，３４８，８３２号、同第６，３８４，１０８号および同第６，８１８，７２３号（これらは、その全体が本明細書に参照により組み込まれる）において、トナー用途ですでに調べられており、紙への優れた融合を与えることがわかっている。このような樹脂を爪艶出し組成物に組み込むと、多くの予想されない利点を与えた。
【００２０】
開示されるアニオン系ポリエステル樹脂を水で乳化し、エマルションを製造する。製造したエマルションは、約１０〜約５００ｎｍ、または約１０〜約３００ｎｍ、または約１０〜約２５０ｎｍの望ましい範囲の粒径を有する。いくつかの実施形態では、アニオン系ポリエステル樹脂は、組成物中に、爪艶出し組成物の合計重量の約１〜約８０％、または約１〜約３５％、または約１〜約１５重量％の量で存在する。いくつかの実施形態では、水は、組成物中、組成物の合計重量の約１〜約９５％、または約１０〜約８０％、または約２５〜約７５重量％の量で存在する。
【００２１】
得られた爪艶出し組成物は、２５℃での粘度が約１〜約１０，０００ｃｐ、または約１〜約１，０００ｃｐ、または約１〜約１００ｃｐである。粘度は、Ｐｅｌｔｉｅｒ加熱プレートを備えたＲＦＳ３制御型歪みＲｈｅｏｍｅｔｅｒ（ＴＡ  Ｉｎｓｔｒｕｍｅｎｔｓ，Ｉｎｃ．製）で、２５ｍｍの平行板を用い、２５℃で測定された。組成物は、８０秒未満、または約１０〜約８０秒、または約１０〜約５０秒で乾燥する。組成物は、Ｇａｒｄｎｅｒ  Ｇｌｏｓｓ  Ｍｅｔｅｒｉｎｇ  Ｕｎｉｔによって測定した場合、約２０〜約１２０、または約６０〜約９０光沢単位の光沢度を与える。組成物は、Ｈｏｆｍａｎ  Ｓｃｒａｔｃｈ硬度試験器で測定した場合、満足のいく接着性も与える。本発明の実施形態の爪艶出し組成物は、従来の爪艶出し組成物と同様の引っ掻き性および硬度を与えた。
【００２２】
本発明の実施形態の爪艶出し組成物は、少なくとも１つの増粘剤を、艶出し剤の合計重量の０．０１％〜５％、好ましくは、０．１％〜１％の割合でさらに含んでいてもよい。水系爪艶出し配合物に適していることがわかっている増粘剤としては、セルロースおよびその誘導体、例えば、カルボキシメチルセルロースおよびヒドロキシエチルセルロース、シリケート、クレイ、例えば、ラポナイト、合成ポリマー、例えば、アクリル系または会合ポリウレタン型ポリマーおよび天然ゴム、例えば、カラギナンまたはキサンタンゴムが挙げられる。好ましくは、ヒドロキシエチルセルロース、ラポナイトおよび会合ポリウレタンから選択される増粘剤が選択される。
【００２３】
他の細かく粉砕された（粒径が５０ミクロンを超えない）水溶性無機粉末、例えば、窒化ホウ素、スメクタイトクレイ、シリカ、酸化亜鉛、酸化鉄、炭酸カルシウムおよび炭酸マグネシウムおよびレーキを使用してもよい。レーキは、ＦＤＡが爪艶出し用に承認した製品（例えば、化学企業、例えば、Ｕｎｉｖｅｒｓａｌ  Ｆｏｏｄｓ  Ｃｏｒｐｏｒａｔｉｏｎ（プレーンフィールド、Ｎ．Ｊ．）およびＳｅｌｔｚｅｒ  Ｃｈｅｍｉｃａｌｓ  Ｉｎｃ．（カールスバッド、カリフォルニア）によって販売される種々のアルミニウム、ジルコニウム、バリウム、ストロンチウム、カリウムおよびカルシウムレーキ）のような種々の色が市販されているため、着色した爪艶出し剤のための増粘剤として特に有用である。
【００２４】
細かく粉砕した水不溶性の有機粉末も、水に分散したスルホネート含有ポリマーのための適切な増粘剤である。これらの薬剤は、微結晶性セルロース、ポリ芳香族アミド（Ｔｈｅ  ＤｕＰｏｎｔ  Ｃｏｍｐａｎｙから「Ｋｅｖｌａｒ」の商標で販売される）、ポリエチレン、ナイロンおよびポリエステル（単独で使用されるか、または細かく粉砕した上述の無機材料と組み合わせて使用される）を含む。
【００２５】
本発明の実施形態の爪艶出し組成物が着色している場合、これらは、艶出し剤の合計重量の０．０１重量％および５重量％、好ましくは、０．５重量％〜２重量％の割合で少なくとも１種類の有機顔料または無機顔料を含有する。このような顔料は、例えば、赤色、黄色、マゼンタ、黒色、緑色、橙色、桃色、青色、紫色、褐色、およびこれらの混合物のような色を含んでいてもよい。例えば、有機顔料としては、Ｄ  ａｎｄ  Ｃ  Ｒｅｄの１０番、１１番、１２番および１３番、Ｄ  ａｎｄ  Ｃ  Ｒｅｄの７番、Ｄ  ａｎｄ  Ｃ  Ｒｅｄの５番および６番、Ｄ  ａｎｄ  Ｃ  Ｒｅｄの３０番および３４番、ラッカー、例えば、Ｄ  ａｎｄ  Ｃ  Ｙｅｌｌｏｗの５番およびＤ  ａｎｄ  Ｃ  Ｒｅｄの２番、またはグアニンが挙げられる。無機顔料群は、二酸化チタン、オキシ塩化ビスマス、褐色酸化鉄および赤色酸化鉄を含む。爪艶出し組成物は、透明であってもよく、例えば、爪の上にクリアコートを与えるように、顔料を含まなくてもよく、または実質的に含まなくてもよい。
【００２６】
さらに、ＦＯＲＡＦＡＣ  １１７９、ＦＯＲＡＦＡＣ  １０９８、ＦＯＲＡＦＡＣ  １１５７、ＺＯＮＹＬ−ＦＳＮ（ＤｕＰｏｎｔ  Ｃｏｍｐａｎｙ）、ＺＯＮＹＬ  ＦＳＣ（ＤｕＰｏｎｔ  Ｃｏｍｐａｎｙ）、ＺＯＮＹＬ  ＦＳＰ（ＤｕＰｏｎｔ  Ｃｏｍｐａｎｙ）、ＺＯＮＹＬ  ＵＲ（ＤｕＰｏｎｔ  Ｃｏｍｐａｎｙ）、ＦＬＵＯＲＡＤ  ＦＣ  １２９（３Ｍ  Ｃｏｍｐａｎｙ）、ＦＬＵＯＲＡＤ  ＦＣ  １３５（３Ｍ  Ｃｏｍｐａｎｙ）、ＦＬＵＯＲＡＤ  ＦＣ  １７０Ｃ（３Ｍ  Ｃｏｍｐａｎｙ）、ＦＬＵＯＲＡＤ  ＦＣ  １２０（３Ｍ  Ｃｏｍｐａｎｙ）、ＦＬＵＯＲＡＤ  ＦＣ  １４３（３Ｍ  Ｃｏｍｐａｎｙ）などの商標名で販売されるペルフルオロアルキル化合物、およびこれらの混合物を含む水溶性フッ素化界面活性剤を用いることによって研磨剤の転延性を調節することができる。水溶性フッ素化界面活性剤の割合は、爪艶出し剤の合計重量の０．０１〜１重量％、好ましくは、０．０５〜０．２重量％であってもよい。
【００２７】
本発明の実施形態の爪艶出し組成物は、さらに、湿潤剤、分散剤、消泡剤、サンスクリーン、防腐剤、乾燥促進剤、ワックス、シリコン、またはこれらの混合物から選択される少なくとも１つの添加剤を含有してもよい。
【００２８】
上述のように、最終組成物は、ヒトの爪表面のカチオン性タンパク質に結合することができる。データは、本発明の組成物が、膜形成性、接着性および光沢について、従来の爪艶出し剤と等価であることを示す。
【実施例】
【００２９】
（実施例１）
（ソジオスルホン酸化ポリエステル樹脂およびカーボンブラックから誘導される黒色の爪艶出し剤）
米国特許第５，３４８，８３２号（その全体が参照により本明細書に組み込まれる）で調製され、記載されるようなソジオ−スルホン酸化ポリエステル樹脂を、水中、８５〜９０℃で加熱し、固形分が約３５％の水エマルションを得た。５０ｍＬビーカーに、エマルションを加え（５．６８ｇ）、次いで、カーボンブラック３００（４．３５ｇ、Ｃａｂｏｔ  Ｃｏｒｐ．から入手可能）を加えた。この混合物を磁気攪拌棒を用い、室温で約１０分間攪拌し、均一な配合物を得た。
【００３０】
（実施例２）
（ソジオスルホン酸化コ−ポリエステルコ−ポリ−シロキサン樹脂およびカーボンブラックから誘導される黒色の爪艶出し剤）
米国特許第６，８１８，７２３号（その全体が参照により本明細書に組み込まれる）で調製され、記載されるようなソジオスルホン酸化コ−ポリエステルコ−ポリ−シロキサン樹脂の水系エマルションを、水中、８５〜９０℃で加熱し、固形分が約２１％の水エマルションを得た。５０ｍＬビーカーに、エマルションを加え（６．８３ｇ）、次いで、カーボンブラック３００（３．１７ｇ、Ｃａｂｏｔ  Ｃｏｒｐ．から入手可能）を加えた。この混合物を磁気攪拌棒を用い、室温で約１０分間攪拌し、均一な配合物を得た。
【００３１】
（実施例３）
（ソジオスルホン酸化コ−ポリエステルコ−ポリ−シロキサン樹脂およびマゼンタ顔料から誘導されるマゼンタ色の爪艶出し剤）
この実施例の爪艶出し組成物を実施例２と同じ様式で調製したが、但し、以下の表１に示すように、カーボンブラックの代わりにマゼンタ顔料を使用した。
【００３２】
（実施例４〜５）
（ソジオスルホン酸化コ−ポリエステルコ−ポリ−シロキサン樹脂から誘導される赤色の爪艶出し剤）
これらの実施例の爪艶出し組成物を実施例２と同じ様式で調製したが、但し、以下の表１に示すように、カーボンブラックの代わりに赤色顔料を使用した。
【表１】
2015074656.tif 000005
【００３３】
（爪艶出し組成物の性能）
上の組成物によって得られた艶出し剤は、爪に簡単に広がり、乾燥した。乾燥時間は、すべての水が蒸発し、Ｑ−ｔｉｐを用いてこすることによって簡単に除去することができない堅牢性の高い膜が残るのに必要な時間によって評価した。画像の堅牢性は、Ｑ−ｔｉｐを用いてこすり、爪艶出し剤を除去することによって評価した。
【００３４】
得られた艶出し剤の耐水性は、ガラスプレートに３００μｍの膜を塗布し、次いで、洗剤を用い、または用いずに、冷水または温水（４５℃）中で攪拌しつつ、これを１時間浸すことによって分析した。次いで、変色がないことを確認し、長時間にわたって膜の割れも溶解も示さなかった。このようにして得られた艶出し剤は、洗剤存在下であっても、特に温水に対して優れた耐水性を有していた。
【００３５】
組成物は、Ｇａｒｄｎｅｒ  Ｇｌｏｓｓ  Ｍｅｔｅｒｉｎｇ  Ｕｎｉｔによって測定した場合、従来の爪艶出し組成物に匹敵する光沢度を与え、Ｈｏｆｍａｎ  Ｓｃｒａｔｃｈ硬度試験器で測定した場合、従来の爪艶出し組成物に匹敵する引っ掻き性および硬度を与える。